(57)【要約】固体電解質界面（ＳＥＩ）層の崩壊、およびこのために気体発生を引き起こすことがある該電解質の分解を阻止するための添加剤を含有し、これにより高温にて電池内部からの気体発生により引き起こされる該電池の膨脹を阻止する、リチウムイオン二次電池用非水電解質が開示される。より特には、本発明は添加剤として、式１により表される２−スルホ安息香酸環状無水物を包含する電解質を提供する。該電解質は、０．１〜１０．０重量％の量で、該添加剤を含有する。
2005502179.tif 000002
【特許請求の範囲】
【請求項１】
陽極活性材料として、ＬｉＣｏＯ２、ＬｉＭｎＯ２、ＬｉＭｎ２Ｏ４、ＬｉＮｉＯ２または錯化合物（ＬｉＭ１ｘＭ２ｙＯ２）の少なくとも一つを用い、ここで、Ｍ１およびＭ２は金属元素、ｘおよびｙは０〜２の有理数であり、陰極活性材料として、結晶質または非晶質の炭素またはリチウムを用いるリチウムイオン二次電池用の非水電解質であって、該電解質は：
溶媒として、少なくとも一つのカーボネート系溶媒を含む混合溶媒と、
電解塩として、ＬｉＰＦ６、ＬｉＢＦ４、ＬｉＣｌＯ４、ＬｉＮ（ＳＯ２ＣＦ３）２およびＬｉＮ（ＳＯ２ＣＦ２ＣＦ３）２から選択される少なくとも一つのリチウム塩と、
添加剤として、式１により表される２−スルホ安息香酸環状無水物と
を含む、非水電解質。
【化１】
2005502179.tif 000006
【請求項２】
前記添加剤としての２−スルホ安息香酸環状無水物が、０.１〜１０.０重量％の量で使用される、請求項１に記載の電解質。
【請求項３】
電解塩である前記リチウム塩が、０.５〜２.０Ｍの濃度を持つ、請求項１に記載の電解質。
【発明の詳細な説明】
【技術分野】
【０００１】
本発明は、非水電解質、およびより特にはリチウムイオン二次電池用非水電解質に関し、これは溶媒としてリチウムイオン電池用に通常用いられるカーボネート系溶媒、電解塩としてのリチウム塩、ならびに固体電解質界面（ＳＥＩ）層の崩壊、および気体発生の原因となることがある該電解質の分解を防止するための添加剤を使用し、これにより高温にて電池内部から発生された気体によって引き起こされる該電池の膨脹を防ぐ。
【背景技術】
【０００２】
該電池は、該電池中に含有されている化学物質の電気化学的な酸化還元反応から発生する化学エネルギーを電気エネルギーに変換する装置に関する。その使用上の特性により、電池内部のエネルギーが枯渇した場合に廃棄せざるを得ない一次電池と、再充電可能な二次電池とに分類される。
【０００３】
電子、通信、およびコンピュータ産業の急速な発展に伴い、その関連器機の軽量および高性能小型化が最近なされて来ており、ビデオカメラ、携帯電話機、ノートパンコン等のポータブル電子製品の使用が一般化されて来た。これ故に、長期間の使用寿命を持つ、信頼性の高い、高性能、軽量、および小型の電池に対する必要性がある。かかる要求に鑑みて、リチウムイオン電池は、正にその確約された二次電池である。
【０００４】
リチウム（Ｌｉ）は、地球上に存在する最も軽い金属であり、単位質量当たりの電気容量が最も大きく、熱力学的な酸化電位の値が大きくて、高電圧の電池用の材料として使用され得る。リチウムは、制限された量の化学物質から最大限のエネルギーを取り出さなければならない電池、特に二次電池にとっては、最も好まれる陽極材料である。
【０００５】
リチウムイオン二次電池は、リチウムイオンの脱離（deintercalation）および挿入（intercalation）の可能な陽極活性材料としてのリチウム混合酸化物、陰極としての炭素材料または金属リチウム、および混合有機溶媒中に溶解された適量のリチウム電解塩を含有する電解質から構成される。このようなリチウムイオン二次電池は、重量当たりニッケル−カドミウム（Ｎｉ−Ｃｄ）電池の約２００％、ニッケル−水素電池の約１６０％、密度当たりＮｉ−Ｃｄ電池の約１７０％、ニッケル−水素電池の約１０５％とエネルギー密度が高く、自己放電率が２０℃にて一ヶ月当たり５％未満であって、Ｎｉ−Ｃｄ電池またはニッケル−水素電池の約１／３以下と低い。該リチウムイオン二次電池は、カドミウム（Ｃｄ）または水銀（Ｈｇ）のような環境汚染を引き起こす重金属を使用していない環境に優しい電池でもあり、正常状態において少なくとも５００回再充電可能で、使用寿命が長い。
【０００６】
また、該リチウムイオン二次電池は、３.６〜３.７Ｖの平均放電電圧を有するが、これは、もう１つ別のアルカリ電池またはＮｉ−ＭＨまたはＮｉ−Ｃｄ電池に比べて、非常に高い電力を提供する利点を有する。
【０００７】
このような高い駆動電圧を発生させるためには、該リチウムイオン二次電池は、該リチウムイオン電池の充放電電圧領域である２.７５〜４.２Ｖにおいて電気化学的に安定した組成の電解質を必要とする。このような電解質の例は、エチレンカーボネート（ＥＣ）、プロピレンカーボネート（ＰＣ）、ジメチルカーボネート（ＤＭＣ）、エチルメチルカーボネート（ＥＭＣ）、またはジエチルカーボネート（ＤＥＣ）のような混合カーボネートから構成される、非水混合溶媒を包含する。
【０００８】
かかる組成の電解質は、Ｎｉ−ＭＨまたはＮｉ−Ｃｄ電池中で用いられる含水電解質に比べてイオン伝導度が著しく低いので、高率で充放電するには不利である。
【０００９】
例えば、ＥＣは、融点が３６℃であって低温特性において短所を有しているが、該電池の電気的性能のためには必要である。ＰＣは、陰極材料として最も好まれている人造黒鉛において、該電池の充放電の間分解に対して敏感である。ＤＭＣは、融点が３℃、沸点が９０℃であって、ＥＣと同様に低温特性が劣って、高温保管特性が劣っている。ＤＥＣは、融点が−４０℃未満、沸点が約１２６℃であって優れた性能を有しているが、他の溶媒との混合性が乏しい。ＥＭＣは、融点が３０℃未満、沸点が約１０７℃であって最も多く汎用されているが、温度特性または同様の特性において、まだ満足できない。
【００１０】
これらの溶媒は、それら自体の長所および短所を有しており、実際に使用されるときのこれらの溶媒の組み合わせが、電池性能において大きな差を生む。それで、高性能を有するようにこれらの溶媒の最適化された組み合わせを見出すための試みがなされ、今は、ＥＣ／ＤＭＣ／ＥＭＣ、ＥＣ／ＥＭＣ／ＤＥＣ、およびＥＣ／ＤＭＣ／ＥＭＣ／ＰＣが、電池業界において広く用いられている。
【００１１】
該リチウムイオン二次電池の高温での特性は、電解塩の種類に依存している。通常、該リチウムイオン二次電池電解質の溶質として用いられる、ＬｉＰＦ６、ＬｉＢＦ４、ＬｉＣｌＯ４、ＬｉＮ（ＳＯ２ＣＦ３）２およびＬｉＮ（ＳＯ２ＣＦ２ＣＦ３）２は、電池セル内でリチウムイオン源として作用し、該リチウムイオン二次電池の基本的な作動を可能にする。これらの電解塩の中では、ＬｉＢＦ４が高温での熱的安定性においてより優れていることが知られている。
【００１２】
溶媒と電解塩とで構成されるリチウムイオン二次電池用電解質は、陰極を構成する炭素と反応し、該陰極の表面にＳＥＩ（固体電解質界面）と呼ばれる薄層を形成する。該ＳＥＩ層は、イオンおよび電荷の移動に影響を及ぼす重要な因子であり、該電池性能において変化をもたらし、その性質は、電解質として用いられる溶媒の種類および添加剤の特性に大きく依存している（Shoichiro Mori，Chemical properties of various organic electrolytes for lithium rechargeable batteries，J．Power Source 68（1997）参照）。
【００１３】
今から、該陰極を構成する炭素と電解質との反応により、該陰極の表面に生成されるＳＥＩ層に対して更に詳細に記載される。
【００１４】
該リチウムイオン二次電池の初期充電の間、その陽極材料として用いられる酸化リチウムから生成されたリチウムイオンが、陰極材料として用いられる炭素（結晶質または非晶質）電極に移動し、該陰極材料の炭素電極中に挿入される。この際、該イオンは、それが高い反応性を持つので、該炭素と反応し、Ｌｉ２ＣＯ３、Ｌｉ２Ｏ、およびＬｉＯＨを産生させ、これらは該陰極材料の表面にいわゆるＳＥＩ層を形成する。
【００１５】
該ＳＥＩ層は、該電池の初期充電の間に一旦形成されたら、該電池の充放電が繰り返される間、リチウムイオンと該炭素陰極またはもう１つ別の物質との反応を阻止し、該電解質と該陰極との間で該リチウムイオンのみを通過させるイオン・トンネルとして作用する。
【００１６】
該ＳＥＩのこのようなイオン・トンネル効果は、ＥＣ、ＤＭＣまたはＤＥＣのような、その中でリチウムイオンが溶解され該電解質中で共に移動される、分子量の大きい有機溶媒の炭素陰極への移動をブロックし、該リチウムイオンと共に、該炭素陰極中に該有機溶媒は共同挿入（cointercalation）され、これにより該炭素陰極の崩壊を阻止する。これ故に、該ＳＥＩ層は、該リチウムイオンと該炭素陰極またはもう１つ別の材料との副反応を防ぐことにより、該電池の引き続いての充放電の間に、リチウムイオンの量を可逆的に維持する。
【００１７】
より特には、該陰極の炭素質材料は、該電池の初期充電の間に該電解質と反応して、該陰極の表面に不動態層を形成し、それ以上の該電解質の分解なしに、安定的な充放電を維持する（J．Power Sources，51（1994）79〜104 参照）。該陰極の表面上の不動態層の形成に消耗された電荷量は、非可逆容量であって、該電池の放電の間に可逆的な反応を殆ど含まない。このように、該リチウムイオン電池は、初期充電後に、如何なる非可逆的な反応もなしに、安定したライフ・サイクルを維持することが出来る。
【００１８】
該リチウムイオン電池が充分に充電された状態で高温にて保管される時（例えば、４.２Ｖで１００％充電後、８５℃で４日間）、時間が経つにつれて増加した電気化学的エネルギーおよび熱エネルギーによって、該ＳＥＩ層は徐々に崩壊される。この場合、該電解質中のカーボネート系溶媒が、該ＳＥＩ層の崩壊によって露出した該陰極の表面と反応し、副反応が継続的に起こるようになる。
【００１９】
このような副反応は継続的に気体を発生させ、これらは、ＣＯ、ＣＯ２、ＣＨ４またはＣ２Ｈ６であって、該カーボネートおよび該活性材料の種類に依存する（J．Power Sources，72（1998）66〜70 参照）。その種類に関係ないこの継続的な気体の発生は、高温において該リチウムイオン電池の内部圧力を上昇させて電池を膨脹させる原因となる。
【００２０】
該ＳＥＩ膜の形成は、電解質の種類と同様、添加剤の特性に依存している。すなわち、添加剤が使用されなかったり、特性において乏しい添加剤が使用される場合、不均一なＳＥＩ層が形成され、上記のような電解質分解を起こし、それは該電池活性材料の非可逆容量を増加させ、高温時に気体発生と共に該電池を膨脹させてしまう。このことは、器機または装置における該電池のセット取り付けを不可能にし、該電池の容量および寿命が減少し、軽量電池の実現を不可能にしてしまう。
【００２１】
該ＳＥＩ層の機能にかかり、性能の優れた添加剤を該電解質に使用して、該ＳＥＩ層形成に関する反応を変化させることにより、該電解質の物理化学的な特性を向上させようとする多くの研究がなされた。例えば、ＣＯ２を該電解質に添加することが、幾つかの文書により開示されていて（特開平７−１７６３２３）、または該電解質にスルフィド系化合物を添加して、該電解質の分解を防ぐことが開示されている（特開平７−３２０７７９）。
【００２２】
しかしながら、これらの研究は、該リチウムイオン電池における高温での該ＳＥＩ層の崩壊にかかる問題点を完全には解決出来ない。そこで、高性能の均一なＳＥＩ層を形成し、高温での該ＳＥＩ層の崩壊を減少させるための添加剤が要望されている。
【発明の開示】
【発明が解決しようとする課題】
【００２３】
従って、本発明は、かかる技術の限界および短所による一つ以上の問題点を実質的に解決する非水電解質を指向したものである。
【００２４】
本発明の目的は、リチウムイオン電池用に一般に用いられるカーボネート系溶媒、電解塩としてのリチウム塩、ならびに固体電解質界面（ＳＥＩ）層の崩壊、およびこれにより気体の発生を引き起こすことがある該電解質の崩壊を防ぎ、これにより高温時に該電池内部から発生される気体により引き起こされる該電池の膨脹を阻止するための添加剤を包含する、リチウムイオン二次電池用非水電解質を提供することにある。
【課題を解決するための手段】
【００２５】
これらの目的および他の長所を達成するために、本発明によるリチウムイオン電池は、陽極活性材料として、ＬｉＣｏＯ２、ＬｉＭｎＯ２、ＬｉＭｎ２Ｏ４、ＬｉＮｉＯ２または錯化合物（ＬｉＭ１ｘＭ２ｙＯ２）の内の少なくとも一つ、陰極活性材料として、結晶質または非晶質の炭素またはリチウムを使用し、式中、Ｍ１およびＭ２は金属元素であり、ｘおよびｙは０〜２の有理数である。添加剤として下記一般式（１）の２−スルホ安息香酸環状無水物化合物を０.１〜１０.０重量％加えた電解質を提供する。
【００２６】
本発明の電解質において、前記カーボネート系溶媒は、ＥＣ、ＤＭＣ、ＥＭＣ、ＰＣおよびＤＥＣから選択される少なくとも１つのカーボネートを含む混合溶媒であり、該リチウム塩は、リチウムイオン電池用電解質の溶質であり、０．５〜２．０Ｍの濃度で、ＬｉＰＦ６、ＬｉＢＦ４、ＬｉＣｌＯ４、ＬｉＮ（ＳＯ２ＣＦ３）２およびＬｉＮ（ＳＯ２ＣＦ２ＣＦ３）２から選択される少なくとも一つを含む。
【００２７】
本発明の電解質において使用される添加剤は、式１により表される２−スルホ安息香酸環状無水物（ＳＢＡＣＡ）化合物である。
【００２８】
【化１】
2005502179.tif 000003
【００２９】
好ましくは、該２−スルホ安息香酸環状無水物（ＳＢＡＣＡ）化合物は、０．１〜１０．０重量％の量で使用される。
【００３０】
電池の製造において一般には使用されないが、該添加剤は、特性、例えば使用寿命、低温での高放電率、高温安定性、過充電の防止、および高温での膨脹等を促進する特別な目的のために用いられる。該添加剤は、高温での該ＳＥＩ層の崩壊による該溶媒の分解を防ぎ、これにより該電池の性能を向上させるために、本発明において使用される。
【００３１】
前記の一般的な記載および以下の本発明の詳細な記載の両方が、例示的かつ説明的であり、請求される本発明の更なる説明を提供することが意図されることが、理解されるべきである。
【実施例】
【００３２】
以降、以下の実施例および比較例をもって、本発明を詳細に記載するが、本発明の範囲はこれらによって制限されることは意図されない。
【００３３】
［実施例１］
次のような手順によってリチウムイオン電池を製作した。
陽極活性材料としてＬｉＣｏＯ２、バインダーとしてＰＶＤＦ、および導電剤として炭素を、予め決められた重量比で混合し、Ｎ−メチル−２−ピロリドン中に分散されて、陽極用スラリーを製作した。該スラリーを厚さ１５μｍのアルミニウム・ホイル上にコーティングして、乾燥および圧延に付し、陽極を形成させた。
陰極活性材料としての結晶性人造黒鉛と、バインダーとしてのＰＶＤＦとを、予め決められた重量比で混合し、Ｎ−メチル−２−ピロリドン中に分散させて陰極用スラリーを製作した。該スラリーを厚さ１２μｍの銅ホイル上にコーティングして、乾燥および圧延に付し、陰極を形成させた。
該陽極、該陰極、および厚さ２５μｍのポリエチレン（ＰＥ）／ポリプロピレン（ＰＰ）分離膜を用いて、３４ｍｍ×４８ｍｍ×４.２ｍｍのアルミニウム層状リチウムイオン電池を組み立てた。
次に、ＥＣ：ＤＭＣ：ＥＭＣ＝１：１：１（重量比）を含む溶媒に、電解塩としてＬｉＰＦ６を、１.０Ｍになるように溶解させた。この溶液に、１.０重量％の２−スルホ安息香酸環状無水物を加え、電解質を調製し、これを前記電池と一緒に用いて、電池を製作した。
【００３４】
［実施例２］
電解質を調製するのに、２.０重量％の２−スルホ安息香酸環状無水物を加えた以外は、前記実施例１と同様の手順が実行された。
【００３５】
［実施例３］
電解質を調製するのに、５.０重量％の２−スルホ安息香酸環状無水物を加えた以外は、前記実施例１と同様の手順が実行された。
【００３６】
［比較例１］
電解質中で添加剤を使用しなかった以外は、前記実施例１と同様の手順が実行された。
【００３７】
［実験例１］：高温における厚さの変化の試験
上記実施例で製作された電池を、電流１２０ｍＡおよび充電電圧４.２Ｖを使用する一定電流−一定電圧（ＣＣ−ＣＶ）条件下で充電して、１時間放置した。該電池を、電流１２０ｍＡの条件下で２.５Ｖになるまで放電させ、１時間放置した。
発生したガスを除去した後、再び該電池を、電流１２０ｍＡおよび充電電圧４.２Ｖを使用するＣＣ−ＣＶ条件下で充電し、１時間放置した。該電池を、電流１２０ｍＡの条件下で２.５Ｖになるまで放電させ、１時間放置した。
この手順を２回実施し、電流３００ｍＡおよび充電電圧４.２Ｖの条件下で、３時間充電した。
高温での該電池の厚さの変化を決定するために、前記の充電された電池の厚さに関して測定し、該電池を８５℃の高温室に４日間放置した。４時間後および９６時間後に、再び厚さの変化割合を測定した。該測定の結果を、表１に表す。
【００３８】
【表１】
2005502179.tif 000004
【００３９】
表１から判るように、添加剤を使用しなかった比較例に比べ、２−スルホ安息香酸環状無水物を添加剤として使用した本発明の実施形態において、充分に充電された後の高温での該電池の膨脹が、著しく抑制された。
【００４０】
［実験例２］：容量維持性能の試験
該電池の容量維持性能を測定するために、８５℃の高温にて４日間放置された該電池が、放電容量に関して測定された。この結果を、表２に表す。
【００４１】
【表２】
2005502179.tif 000005
【００４２】
この測定は、添加剤として２−スルホ安息香酸環状無水物を使用した本発明の実施例が、高温での長期間の保管後の放電容量に関して、添加剤を使用しない比較例と等価またはより優れていることを示した。
前記のように、本発明によるリチウムイオン二次電池用電解質は、添加剤として２−スルホ安息香酸環状無水物を含有し、これは該電池の性能を向上させる高性能の均一なＳＥＩ層を形成し、高温での該ＳＥＩ層の崩壊を防ぎ、該電解質の分解から発生される気体により引き起こされる該電池の膨脹を抑える。
前記の実施形態は例示的なだけであり、本発明を限定するものとして解釈されるべきではない。本発明の教えるところは、他の種類の装置に容易に適用され得る。本発明の記載は、例証的であることを意図され、本請求項の範囲を限定することは意図されない。多くの代替法、修飾およびバリエーションが、当業者には明らかであろう。
【国際公開パンフレット】
2005502179.tif 000007
2005502179.tif 000008
2005502179.tif 000009
2005502179.tif 000010
2005502179.tif 000011
2005502179.tif 000012
2005502179.tif 000013
2005502179.tif 000014
2005502179.tif 000015
2005502179.tif 000016
2005502179.tif 000017
【国際調査報告】
2005502179.tif 000018